ПРЕДСВАРОЧНАЯ ТЕРМООБРАБОТКА СУПЕРСПЛАВА НА ОСНОВЕ НИКЕЛЯ

1. Предсварочная термообработка отливки из суперсплава на основе никеля для перестаривания фазы γ', чтобы ослабить растрескивание при деформационном старении во время сварки и при термообработке после сварки, включающая:
- нагревание отливки до первой температуры в диапазоне от температуры, на 35°F (19,4°C) ниже температуры растворения фазы γ', и до температуры начала плавления сплава;
- томление отливки примерно один час при первой температуре;
- охлаждение отливки со скоростью примерно 1°F в минуту до примерно 1900°F(±25°F) (1038±15°C) и выдержка при этой температуре примерно десять минут;
- охлаждение отливки со скоростью примерно 1°F (0,56°C) в минуту до примерно 1800°F(±25°F) (982±15°C) и выдержка при этой температуре примерно десять минут; и
- охлаждение отливки со скоростью примерно 1°F в минуту до температуры, лежащей в диапазоне от примерно 1650°F(±25°F) до примерно 1450°F(±25°F) ((899-788)±15)°C.
2. Предсварочная термообработка по п. 1, дополнительно включающая, после охлаждения отливки до температуры в диапазоне от примерно 1650°F(±25°F) до примерно 1450°F (±25°F), охлаждение отливки до комнатной температуры.
3. Предсварочная термообработка по п. 1, причем этап нагрева отливки включает нагревание суперсплава на основе никеля до примерно 2120°F(±25°F) (1160±15°C).
4. Предсварочная термообработка по п. 2, дополнительно включающая нагревание отливки из суперсплава на основе никеля до примерно 1850°F(±25°F) (1010±15°C) со скоростью примерно 50°F (28°C) в минуту перед нагревом до примерно 2120°F(±25°F) (1160±15°C).
5. Предсварочная термообработка по п. 1, причем суперсплав на основе никеля имеет состав, состоящий в основном из, вес.%: примерно 22,0-22,8% Cr, примерно 18,5-19,5% Co, примерно 3,6-3,8% Ti, примерно 1,8-2,0% Al, примерно 1,8-2,2% W, примерно 0,9-1,1% Nb, примерно 1,3-1,5% Ta, примерно 0,13-0,17% C, остальное по существу Ni.
6. Предсварочная термообработка отливки из суперсплава на основе никеля для перестаривания фазы γ', чтобы ослабить растрескивание при деформационном старении во время сварки и при послесварочной термообработке, включающая:
- нагревание отливки из суперсплава на основе никеля до примерно 1850°F(±25°F) (1010±15°C) со скоростью примерно 50°F (28°C) в минуту перед медленным нагреванием до 2120°F(±25°F) (1160±15°C);
- нагревание отливки до 2120°F(±25°F) со скоростью примерно 2°F (1,1°C) в минуту;
- томление отливки примерно один час при 2120°F(±25°F);
- охлаждение отливки со скоростью примерно 1°F (0,56°C) в минуту до примерно 1900°F(±25°F) (1038±15°C) и выдерживание при этой температуре примерно 10 минут;
- охлаждение отливки со скоростью примерно 1°F в минуту до примерно 1800°F(±25°F) (982±15°C) и выдерживание при этой температуре примерно 10 минут; и,
- охлаждение отливки со скоростью примерно 1°F в минуту до температуры в интервале от примерно 1650°F(±25°F) до примерно 1450°F(±25°F) ((899-788)±15) °C.
7. Предсварочная термообработка по п. 6, дополнительно включающая охлаждение отливки до комнатной температуры.
8. Предсварочная термообработка отливки из суперсплава на основе никеля, состоящей в основном из, вес.%: примерно 22,0-22,8% Cr, примерно 18,5-19,5% Co, примерно 3,6-3,8% Ti, примерно 1,8-2,0% Al, примерно 1,8-2,2% W, примерно 0,9-1,1% Nb, примерно 1,3-1,5% Ta, примерно 0,13-0,17% C, остальное в основном Ni, для перестаривания фазы γ', чтобы ослабить растрескивание при деформационном старении во время сварки и послесварочной термообработке, включающая:
- нагревание отливки до первой температуры в диапазоне от температуры, на 35°F ниже температуры растворения γ'-фазы, и до температуры начала плавления сплава;
- томление отливки примерно один час при первой температуре;
- охлаждение отливки со скоростью примерно 1°F в минуту до примерно 1900°F(±25°F) (1038±15°C) и выдержка при этой температуре примерно десять минут;
- охлаждение отливки со скоростью примерно 1°F в минуту до примерно 1800°F(±25°F) (982±15°C) и выдержка при этой температуре примерно десять минут; и
- охлаждение отливки со скоростью примерно 1°F в минуту до температуры, лежащей в диапазоне от примерно 1650°F(±25°F) (899±15°C) до примерно 1450°F(±25°F) (588±15°C), соответственно.
9. Предсварочная термообработка по п. 8, дополнительно включающая охлаждение отливки до комнатной температуры после охлаждения отливки до температуры порядка примерно 1650°F (±25°F) или до примерно 1450°F (±25°F).
10. Предсварочная термообработка по п. 8, причем этап нагрева отливки включает нагревание суперсплава на основе никеля до примерно 2120°F(±25°F) (1160±15°C).
11. Предсварочная термообработка по п. 10, дополнительно включающая нагревание отливки из суперсплава на основе никеля до примерно 1850°F(±25°F) (1010°C±15°C) со скоростью примерно 50°F (28°C) в минуту перед медленным нагревом до 2120°F(±25°F) (1160°C±15°C).